(57)【要約】【課題】構造体表面の液滴の形成、消失、液滴量の増減を制御しうる液滴アクチュエータを提供する。また、生物培養の培地や薬剤スクリーニング試験として良好な環境を提供しうる液滴アクチュエータを提供する。【解決手段】電解質体の外側にポーラス状の主電極部及び副電極部を電気的に離間して設け、前記主電極部の一部における分子もしくはイオン透過性を主電極部のその他の部分と異なるようにする液滴制御部を設けた構造体であって、前記両電極部に電圧を印加して該液滴制御部上の液滴の形成、消失、もしくは液滴量の増減を制御しうる液滴アクチュエータ。【選択図】図１
2008093566.tif 000002
【特許請求の範囲】
【請求項１】
電解質体の外側にポーラス状の主電極部及び副電極部を電気的に離間して設け、前記主電極部の一部における分子もしくはイオン透過性を主電極部のその他の部分と異なるようにする液滴制御部を設けた構造体であって、前記両電極部に電圧を印加して該液滴制御部上の液滴の形成、消失、もしくは液滴量の増減を制御しうることを特徴とする液滴アクチュエータ。
【請求項２】
前記主電極部の外側に分子もしくはイオン透過防止性の膜を設けて、該膜部分を液滴制御部とすることを特徴とする請求項１記載の液滴アクチュエータ。
【請求項３】
前記主電極部の外側にポーラス構造層を設け、該ポーラス構造層の一部のポーラス量を異ならせた液滴制御部とすることを特徴とする請求項１記載の液滴アクチュエータ。
【請求項４】
前記主電極部の外側にポーラス構造層を設け、該ポーラス構造層の下面、内部、もしくはその両方に、分子もしくはイオン透過防止性の膜を設けて液滴制御部としたことを特徴とする請求項１記載の液滴アクチュエータ。
【請求項５】
前記分子もしくはイオン透過防止性の膜が、ケイ素もしくはチタンの酸化物、窒化物、または炭化物、ポリスチレン、ポリエチレン、ポリプロピレン、ポリ塩化ビニル、ポリメチルメタクリレート、ポリエチレンテレフタレート、ポリアミド、ポリイミド、ふっ素樹脂、エポキシ樹脂、シリコン樹脂、ガラス、金、銀、白金、銅、ニッケル、アルミニウム、ポリビニルアルコール、ポリアクリル酸、ポリアクリロニトリル、ポリアクリルアミド、ポリスチレンスルホン酸、ポリビニルスルホン、ポリビニルアミン、ポリエチレンイミン、ポリエチレンオキシド、セルロース誘導体、及びアルギン酸からなる群から選ばれた少なくとも１種の材料からなる膜であることを特徴とする請求項２または４記載の液滴アクチュエータ。
【請求項６】
前記主電極部の少なくとも一部の分子もしくはイオンの透過性を主電極部のその他の部分より低下させて前記液滴制御部としたことを特徴とする請求項１〜５のいずれか１項に記載の液滴アクチュエータ。
【請求項７】
前記液滴制御部の外側に機能性層を設けることを特徴とする請求項１〜６のいずれか１項に記載の液滴アクチュエータ。
【請求項８】
前記機能性層が細胞培養の培地であることを特徴とする請求項７記載の液滴アクチュエータ。
【請求項９】
電解質体の外側にポーラス状の主電極部及び副電極部を電気的に離間して設け、前記主電極部の一部につき分子もしくはイオン透過性を主電極部のその他の部分と異なるようにする液滴制御部を設け、前記両電極部に印加する電圧を調節して該液滴制御部上の液滴の形成、消失、もしくは液滴量の増減を制御することを特徴とする液滴駆動制御方法。
【発明の詳細な説明】
【技術分野】
【０００１】
本発明は液滴アクチュエータに関する。詳しくは、構造体表面の液滴の形成、消失、もしくは液滴量の増減を制御しうる液滴アクチュエータに関する。
【背景技術】
【０００２】
近年、物質表面の親・疎水性を用途や目的に応じて調節しうる技術の必要性が高まっている。例えば、バイオチップの１つ、セルアレイとよばれる分野においては、ガラス基板上にマトリックス状の微小領域を配し、この微小領域において、細胞の培養および薬液のスクリーニングが行われる。このとき、より小さなスペースで多くのスクリーニングが行えるよう、微小培地をアレイ化するために、基材表面を親水性と疎水性部分の独立した微小領域にパターニングすることが必要である。また、ゲノム解析、食品検査、テーラーメイド医療などへの応用も進められており、細胞液の定着のみではなく、様々なものに対応できる表面濡れ性の制御が求められている。さらには、マイクロＴＡＳ、マイクロリアクター、Ｌａｂ−ｏｎ−ａ−ｃｈｉｐなどの研究も進んでおり、これらマイクロＴＡＳ、マイクロリアクター、Ｌａｂ−ｏｎ−ａ−ｃｈｉｐのマイクロ化に伴い多種、多様な流体の流動性の制御技術が必要となっている。
【０００３】
これまで、基板等の表面に親・疎水性を付与するために、親・疎水剤などをコーティングする方法が一般的に採用されてきた。しかしこの方法では、その性質を動的に変化させることはできない。その性質は基本的にコーティング剤によるため、親水性又は疎水性のいずれかに限定されてしまう。
【０００４】
このような問題に対して、より機能的に基板などの表面濡れ性を制御することが試みられている（特許文献１〜４参照、非特許文献１及び２参照）。しかし、実用的な濡れ性制御技術はいまだなく、液滴を効率的に制御しうる技術を開示したものはない。
【特許文献１】特開平１１−９０２１７号公報
【特許文献２】特開２００３−１５５３５７号公報
【特許文献３】特開２０００−１１９５５１号公報
【特許文献４】特開２００１−３４７２１８号公報
【非特許文献１】ジャーナル・オブ・マイクロエレクトロメカニカル・システム（Ｊｏｕｒｎａｌ  ｏｆ  Ｍｉｃｒｏｅｌｅｃｔｒｏｍｅｃｈａｎｉｃａｌ  Ｓｙｓｔｅｍ），Ｖｏｌ．１２，Ｎｏ．１，２００３
【非特許文献２】平成１７年４月８日検索、インターネット＜ＵＲＬ：ｈｔｔｐ：／／ｗｗｗ．ｃｅｌｌｓｅｅｄ．ｃｏｍ／ｔｅｃｈｎｏｌｏｇｙ．ｈｔｍｌ＞
【発明の開示】
【発明が解決しようとする課題】
【０００５】
上記状況に鑑み、本発明者等は、効果的に濡れ性を切り換えうる機能面を備えた液体アクチュエータを考案した（国際特許出願ＰＣＴ／ＪＰ２００６／３０６７０５号明細書参照）。そこに開示された濡れ性切り換え機能を通じ、条件によっては、液滴のサイズが変化したり移動したりしうるが、その効率的な制御はできない。さらに、液滴が超微細化し蒸発乾燥性が著しく高くなる条件下では、液滴の制御以前に、液滴を維持することさえ難しく、また液滴を長期間保持することは考慮されていない。そして、その濡れ性切換面の有するポーラス孔を介して、アクチュエータ内部の高分子電解質が制御液滴内のイオンを吸着したり、その高分子電解質から制御液滴へイオンが放出したりもする。これでは液滴の精密制御、ましてその良好な反応場としては機能しえない。
そこで、本発明は、構造体表面の液滴の形成、消失、液滴量の増減を制御しうる液滴アクチュエータの提供を目的とする。また、生物培養の培地や薬剤スクリーニング試験として良好な環境を提供しうる液滴アクチュエータの提供を目的とする。
【課題を解決するための手段】
【０００６】
本発明は下記を用いて上記課題を解決するものである。
（１）電解質体の外側にポーラス状の主電極部及び副電極部を電気的に離間して設け、前記主電極部の一部における分子もしくはイオン透過性を主電極部のその他の部分と異なるようにする液滴制御部設けた構造体であって、前記両電極部に電圧を印加して該液滴制御部上の液滴の形成、消失、もしくは液滴量の増減を制御しうることを特徴とする液滴アクチュエータ。
（２）前記主電極部の外側に分子もしくはイオン透過防止性の膜を設けて、該膜部分を液滴制御部とすることを特徴とする（１）記載の液滴アクチュエータ。
（３）前記主電極部の外側にポーラス構造層を設け、該ポーラス構造層の一部のポーラス量を異ならせた液滴制御部とすることを特徴とする（１）記載の液滴アクチュエータ。
（４）前記主電極部の外側にポーラス構造層を設け、該ポーラス構造層の下面、内部、もしくはその両方に、分子もしくはイオン透過防止性の膜を設けて液滴制御部としたことを特徴とする（１）記載の液滴アクチュエータ。
（５）前記分子もしくはイオン透過防止性の膜が、ケイ素もしくはチタンの酸化物、窒化物、または炭化物、ポリスチレン、ポリエチレン、ポリプロピレン、ポリ塩化ビニル、ポリメチルメタクリレート、ポリエチレンテレフタレート、ポリアミド、ポリイミド、ふっ素樹脂、エポキシ樹脂、シリコン樹脂、ガラス、金、銀、白金、銅、ニッケル、アルミニウム、ポリビニルアルコール、ポリアクリル酸、ポリアクリロニトリル、ポリアクリルアミド、ポリスチレンスルホン酸、ポリビニルスルホン、ポリビニルアミン、ポリエチレンイミン、ポリエチレンオキシド、セルロース誘導体、及びアルギン酸からなる群から選ばれた少なくとも１種の材料からなる膜であることを特徴とする請求項２または４記載の液滴アクチュエータ。
（６）前記主電極部の少なくとも一部の分子もしくはイオンの透過性を主電極部のその他の部分より低下させて前記液滴制御部としたことを特徴とする（１）〜（５）のいずれか１項に記載の液滴アクチュエータ。
（７）前記液滴制御部の外側に機能性層を設けることを特徴とする（１）〜（６）のいずれか１項に記載の液滴アクチュエータ。
（８）前記機能性層が細胞培養の培地であることを特徴とする（７）記載の液滴アクチュエータ。
（８）電解質体の外側にポーラス状の主電極部及び副電極部を電気的に離間して設け、前記主電極部の一部につき分子もしくはイオン透過性を主電極部のその他の部分と異なるようにする液滴制御部を設け、前記両電極部に印加する電圧を調節して該液滴制御部上の液滴の形成、消失、もしくは液滴量の増減を制御することを特徴とする液滴駆動制御方法。
【発明の効果】
【０００７】
本発明の液滴アクチュエータは、液滴の形成、消失、液滴量の増減の制御を可能とし、液滴が微細化して安定に維持しえない条件下であっても、液滴を維持し、効率的な制御を実現しうる。また、本発明の液滴アクチュエータは、生物培養の培地、薬剤スクリーニング反応場といった、精密制御を要する液滴反応場を提供しうるという優れた効果を奏する。
【発明を実施するための最良の形態】
【０００８】
以下、本発明の液滴アクチュエータを、その好ましい実施態様について図面を参照しながら詳細に説明する。
図１は、本発明の液滴アクチュエータの一実施態様を模式的に示す断面図である。
本実施態様の液滴アクチュエータにおいては、電解質体４の外側に主電極部３ａ及び副電極部３ｂが設けられている。
電解質体４の材料は特に限定されず、陽イオン電解質であっても、陰イオン電解質であってもよい。また、有機電解質、無機電解質、それらを組み合わせた電解質などのいずれであってもよい。
有機電界質としては、スルホン酸基、カルボキシル基、リン酸基、ホスホン酸基、ホスフィン酸基、４級アンモニウム基、３級アミノ基、２級アミノ基、１級アミノ基などを有する有機電解質が挙げられ、それらの基の１つまたは複数を有する高分子電解質が好ましい。なかでもスルホン基、カルボキシル基を有する高分子電解質が好ましく、具体的には例えば、パーフルオロスルホン膜（例えば、ナフィオン（商品名）デュポン社製）などの固体高分子電解質が挙げられる。
【０００９】
無機電解質としては、例えば、イオン性電解質、リチウム、リン、硫黄などで構成された電解質、無機プロトン導電性酸化物粒子（例えば、水和酸化アンチモン（Ｓｂ２Ｏ５・ｎＨ２Ｏ））からなる電解質、またはそれと無機マトリックス（例えば、酸化ジルコニウム（ＺｒＯ２）、シリカ（ＳｉＯ２）、チタニア（ＴｉＯ２）、アルミナ（Ａｌ２Ｏ３））成分とからなる電解質などが挙げられる。
【００１０】
さらに無機系と有機系の混合電解質としては、例えば、有機電解質層と無機電解質層との間を、イオン交換体からなるバインダで結合した有機無機混合電解質、多環式芳香族スルホン酸でできた無定形のカーボン材料で芳香族炭化水素を熱濃硫酸で処理した後炭化することによって得られる固体酸を用いた電解質などが挙げられる。またイオン液体と高分子とを配合した電解質などが挙げられる。
【００１１】
また、電解質として特開２００５−２２４０２７号公報、特開２００４−３３５２３１号公報、特開２００４−２８１１４７号公報、特開２００４−２４７２８６号公報、特開２００３−１９０９６２号公報、特開２００３−１５１５８０号公報、特開２００２−３２９５２４号公報、Ｓｏｌｉｄ  Ｓｔａｔｅ  Ｉｏｎｉｃｓ５（１９８１）６６３−６６６、電気化学６５，Ｎｏ．１１（１９９７）９１４−９１９、特開２００１−２５０５８０号公報、Ｊ．Ａｍ．Ｃｒｅａｍ．Ｓｏｃ，８４［２］４７７−７９（２００１）、特公平５−４８５８２号公報、特開平４−２３１３４６号公報、第２６回固体イオニクス討論会講演要旨集（２０００）１７４−１７５、米国特許６０２５０９４号公報、米国特許５３１４７６５号公報、特開２００２−５６８５７号公報、特開２００１−３５７８７９号公報、特開２０００−１０３８９９号公報、ワイ．エム．リ（Ｙ．Ｍ．Ｌｉ）ら，ソリッド・ステート・イオニクス（Ｓｏｌｉｄ  Ｓｔａｔｅ  Ｉｏｎｉｃｓ），１３４，２７１−２７８頁，２０００などに開示されたものを用いてもよい。
【００１２】
電解質体の大きさや形状は特に限定されず、平板状電解質膜を用いるときには縦横１００ｍｍ程度のものが好ましく、厚さは２００μｍ以下のものが好ましい。平板状以外の形状のものとして、例えば、円筒状、目的の形状にあわせた型取り形状のものなどを用いてもよい。
【００１３】
本実施態様の液滴アクチュエータ１０において主電極部３ａ及び副電極部３ｂはポーラス状である。本発明においてポーラス状（もしくはポーラス構造）とは、制御する液体分子、そのイオン、及び／又は電極周辺で発生する気体分子が通過可能であり、かつ電極部については導電性を確保できる状態（もしくは構造）をいう。主電極部３ａ及び副電極部３ｂの大きさや形状は特に限定されない。
主電極部３ａ及び副電極部３ｂに用いることができる電極材料は、必要な導電性が得られればどのようなものでもよい。金、白金、銅、その他の金属、カーボンなどを用いることができ、それらを単独でまたは複数を組み合わせて用いてもよい。具体的な電極部の状態は、電解質膜の面形状に沿って被覆された状態であっても、ポーラス状の薄層膜であってもよい。このような態様の得られる形成方法であれば、その方法はとくに限定されないが、電極の接合には、金属、カーボン等の蒸着法、スパッタ法、無電解メッキ法、塗布法、プレス法、印刷法等の方法を用いることが可能である。これらのうち、簡便で有効なものとして、スパッタ法による貴金属の接合が挙げられる。電極部の厚さに特に制限はないが、１０μｍ以下が好ましく、１０〜５０ｎｍであることがより好ましい。また、ポーラス加工は、金属薄膜作製時に行うことも、金属薄膜作製後に行うことも可能とされる。さらに詳しく言えば、例えば、ポーラス加工にはナノインプリント加工やマスキング加工がある。また、カーボンナノ構造体やカーボンナノ繊維を分散させたゲル電極とすることが好ましい。
【００１４】
本実施態様の液滴アクチュエータ１０は、電解質体４の外側に主電極部３ａと副電極部３ｂとが、電極非設置部９を介して、電気的に離間して設けられている。本発明において、「電気的に離間」とは乾燥状態における電解質体の抵抗値で定められる。通常、高分子電解質上に形成された電極部間の抵抗値は湿潤状態で、幅１ｃｍ長さ１ｃｍあたり、数Ωから数十Ωである。本発明において、電気的に離間とは、例えば湿潤状態で数ｋΩ以上の抵抗値となることをいい、数ＭΩ以上であることが好ましい。例えば高分子電解質をナフィオン（商品名、デュポン社製）として、化学的処理で白金粒子をナフィオン（商品名、デュポン社製）内に還元して生成させる場合、白金粒子は表面から数マイクロメートル程度の深さに多数存在する（通常ほぼ２０マイクロメートル以内に収まる。）。そのため、電気的な離間状態は、表面から数十マイクロメートルの深さの溝を形成することで作製することができる。例えばレーザを用いて表面のみを焼ききることで実現される。このとき抵抗値が目的の値にまで増大すればよく、幅は例えば数マイクロメートルでよい。
【００１５】
複数の電極部は別々に形成しても、１つの電極層を形成した後に分割してもよい。具体的な分割の方法としては、電解質層の片側表面に電極層を配置した後、例えば、ガラスナイフで電解質の表面とともに削る方法がある。あるいは、レーザ加工法や、フォトマスク法を用いて、任意の形状に分割しもよい。電極数は特に限定されず、用途に応じて多数構成することも好ましい。また電極部の構造は図１に示したものに限られず、例えば電極を裏面に設けても、側面に設けてもよい。また、国際特許出願第ＰＣＴ／ＪＰ２００６／３０６７０５号明細書に記載された装置構造や材料等を参考にして作製することができる。なお、電極部と配線とは一体に接続することが好ましい。
【００１６】
本実施態様の液滴アクチュエータ１０においては、上記電極部の外側に多孔質層７（以下、「ポーラス構造層」もしくは「撥水層」ともいう。）が設けられている。多孔質層７はポーラス状であることが好ましい。多孔質層７を設けることにより、液体等の電解質体への浸入量を抑え、調節することができる。多孔質層は、例えば、フッ素系、パラフィン系、シリコン系などの物質を例えば粒子状にして溶媒（例えば、液状接着剤）中に分散させ、塗布、乾燥、固化することで形成することができる。さらに具体的に、多孔質層は通常の撥水剤により形成することができ、撥水剤としては、例えば、パラフィン系撥水剤、フッ素（樹脂）系撥水剤、シリコン（樹脂）系撥水剤、ビニル重合（樹脂）系撥水剤、ウレタン（樹脂）系撥水剤、ポリエチレン（樹脂）系撥水剤、アルキル尿素系撥水剤（アルキルエチレン尿素型撥水剤などを含む）、脂肪酸アミド（樹脂）系撥水剤、エポキシ（樹脂）系撥水剤、フェノール（樹脂）系撥水剤、ブチラール（樹脂）系撥水剤、アクリル（樹脂）系撥水剤、金属錯塩系撥水剤、ワックス系撥水剤（ワックスエマルジョン型撥水剤、アクリル樹脂パラフィンワックス併用型撥水剤、パラフィンワックス系エマルジョン型の撥水剤などを含む）を用いた撥水剤などが挙げられ、なかでもフッ素系撥水剤、パラフィン系撥水剤、またはシリコン系撥水剤が好ましい。
多孔質層７の厚さに特に制限はないが、数μｍ程度であることが好ましい。多孔質層７は電極部と同様に内部にポーラス構造を有し、所定イオンや分子の透過性を有するものであることが好ましく、例えば直径１０〜１００μｍの微細な穴が多数存在し、穴は各々独立していることが好ましい。
【００１７】
図１に示した実施態様の液滴アクチュエータ１０においては、主電極部３ａの上部の一部を覆うように分子もしくはイオン透過防止性の膜１（単に「透過防止膜」ということもある。）を設け、透過防止膜１及び多孔質層７により液滴制御部５を構成し、透過防止膜１の下部において主電極部３ａの分子もしくはイオン透過性を低下させ、領域８とその状態を異ならせた液滴制御領域６内で液滴２を保持制御している。この透過防止膜からなる液滴制御部は、化学反応場や細胞培地としての利用に適している。例えば下記のとおりである。化学反応に寄与する反応薬や培養に必要な養分には、イオンの形態をとることも多い。ここで、本発明の液滴アクチュエータには電解質体が用いられるが、電解質体に溶液が長期にわたって接しているとイオン交換が生じる場合がる。すなわち、電解質体中のイオンと溶液中のイオンとが入れ替わることがある。すると溶液が意図した濃度と異なってしまうため、目的の反応や養分の供給などが行えなくなってしまう。これに対し、溶液と電解質体との間にイオン透過防止性の膜を配設することにより、不用意なイオン交換を防ぐことができる。
【００１８】
透過防止膜は、所定の分子やイオンに対する透過防止性を有するものであれば特に限定されないが、例えば、ケイ素もしくはチタンの酸化物、窒化物、炭化物、またはその混合物、ポリスチレン、ポリエチレン、ポリプロピレン、ポリ塩化ビニル、ポリメチルメタクリレート、ポリエチレンテレフタレート、ポリアミド、ポリイミド、ふっ素樹脂、エポキシ樹脂、シリコン樹脂等の疎水性樹脂やガラス、金、銀、白金、銅、ニッケル、アルミニウム等の金属、ポリビニルアルコール、ポリアクリル酸、ポリアクリロニトリル、ポリアクリルアミド、ポリスチレンスルホン酸、ポリビニルスルホン、ポリビニルアミン、ポリエチレンイミン、ポリエチレンオキシド、セルロース誘導体、アルギン酸等の親水性樹脂を少なくとも１種以上必要に応じて適宜組み合わせて用いることができるが、特に、透過防止膜としては、親水性樹脂よりは、酸化物、窒化物、炭化物、またはその混合物や、疎水性樹脂、ガラス、金属が好ましく、親水性樹脂を用いる場合は、前記酸化物、窒化物、炭化物、またはその混合物や、疎水性樹脂、ガラス、金属等と組み合わせて用いることが好ましい。透過防止膜として、２種の材料を組み合わせて用いる場合には、たとえばガラス上に、親水性高分子を塗布して２層にして用いることができる。
【００１９】
透過防止膜の形成方法は特に限定されないが、有機溶剤に樹脂を溶解させてから塗布及び乾燥させるキャスト法あるいは、粘着性を有する樹脂フィルムを貼り付ける接着法が好ましい。透過防止性膜の材料としては市販製品を利用することができ、その場合、ガラス膜、金属膜、ポリマー膜などが挙げられ、特に生化学用途の場合にはガラス膜やポリイミド皮膜が好ましい。透過防止膜の厚さは特に限定されないが１０〜１０００μｍであることが好ましく、１００〜５００μｍであることがより好ましい。
【００２０】
本実施態様の液滴アクチュエータ１０においては、多孔質層７の上に透過防止膜１を設けているが、多孔質層７を用いずに透過防止膜１を主電極部３ａ上に直接設けてもよく、また多孔質層７と透過防止膜１との間に別の層を設けるなどしてもよい。
【００２１】
本実施態様の液滴アクチュエータ１０において、電極部及び透過防止膜の形状及び配置態様（以下、単に「配置態様」ともいう。）は特に限定されないが、例えば図２−１に示した配置態様１が挙げられる。この配置態様１では、電解質体の上に矩形の主電極部３ａ及び副電極部３ｂが設けられ、両者は電極非設置部９を介して電気的に離間されている。そして、主電極部３ａの上に多孔質層７が設けられ、さらにその上に透過防止膜１が設けられている。透過防止膜１の上には液滴２が形成されている。この配置態様１のアクチュエータをＩ−Ｉ線断面図として示したものが、図１に示したものに相当する。
【００２２】
本実施態様の液滴アクチュエータ１０の別の配置態様２として図２−２に示したものが挙げられる。配置態様２においては、透過防止膜１として矩形のものではなく円形のものを用い、その円形透過防止膜１を３つ設け、その上部を液滴制御部としている。このようにすることで、所望の形状の液滴を複数、同時に制御することが可能である。
【００２３】
電極部、液滴制御部、及び電極非設置部の面積は特に限定されず、目的に応じて適宜定めることができる。蒸発乾燥の著しい微細領域の液滴の制御のための微細素子とするためには、例えば、電極部の合計面積を１０〜１０００ｍｍ２とすることが好ましく、１００〜５００ｍｍ２とすることがより好ましい。このとき、液滴制御部の面積は５〜５００ｍｍ２とすることが好ましく、１０〜２５ｍｍ２とすることがより好ましい。また、電極非設置部の面積は、０．１〜１００ｍｍ２とすることが好ましく、１〜５ｍｍ２とすることがより好ましい。
【００２４】
次に、本発明の液滴アクチュエータの別の好ましい実施態様について、それを模式的示す断面図（図３）を参照して説明する。本実施態様のアクチュエータ２０においては、電極部３ａの上部の多孔質層７の厚さを領域８と異ならせて液滴制御領域６内においてのみ厚くし、その部分を疎ポーラス構造としている。すなわち多孔質層７自身が液滴制御部となっている。したがって、液滴制御領域６内においては液滴２の分子やイオン等の透過性が抑えられ、液滴２が保持制御されている。このように多孔質層７の厚さを変化させる態様のほか、例えば、異なる種類の多孔質層を組み合わせて用いて疎ポーラス構造部を設けて液滴制御部としてもよい。本実施態様の液滴アクチュエータ２０においては、先に説明した多孔質層の材料を用いることができ、その種類や厚さの好ましい範囲も先に説明したものと同様である。なお、多孔質層７の厚さの差により、その下の主電極部３ａの分子もしくはイオン透過性を異ならせるとき、その厚さの差は２０μｍ〜２００μｍであることが好ましく、５０μｍ〜１００μｍであることがより好ましい。
【００２５】
図４は、本発明の液滴アクチュエータのさらに別の好ましい実施態様を模式的示す断面図である。この実施態様の液滴アクチュエータ３０は、主電極部３ａの分子もしくはイオンの透過性を異ならせるために、主電極部３ａと多孔質層７との間に（詳しくは、多孔質層７の下面から内部の一部にかけて）透過防止製膜１を設けている。このようにすることで透過防止製膜１と多孔質層７とを組み合わせた液滴制御部５としている。領域８とは異ならせて、液滴制御領域８内において電極部３ａの分子・イオン透過性を低下させ、非ポーラス構造とし、その領域８において液滴２を保持制御している。本実施態様の液滴アクチュエータ３０においては、先に説明した透過防止膜と同じ材料を用いることができ、その種類や厚さの好ましい範囲も先に説明したものと同様である。
【００２６】
さらに具体的な態様として、機能性層を設けた液滴アクチュエータが挙げられる。図３は図１に示した態様の液滴アクチュエータ１０の透過防止膜１の上部に、機能性層として細胞培養の培地膜５１を設け、多孔質層７、透過防止膜１、及び培地膜５１を組み合わせた液滴制御部５を有する液滴アクチュエータ１００である。このように機能性層を設けることで、例えば、液滴制御部を形成するための透過防止膜１が制御液滴２との組み合わせにおいて相性がよくないような場合でも、より相性のよい材料の機能性層を設けることで良好な液滴制御をすることができる。例えば、動物細胞の培養においては、その細胞が固体表面に接着することによりはじめて細胞が増殖しさまざまな活性を示すことがある。このような場合に、その動物細胞と相性のよい固体表面を形成することが好ましく、例えば、コラーゲンやフィブロネクチンなどのタンパク質をはじめとする細胞外マトリックスをコーティングした培地を設けることが好ましい。コーティング方法は、マイクロコンタクトプリンティングなどの通常の方法によればよい。
【００２７】
本発明の液滴アクチュエータにおいては、保液層を必要に応じて設けることができ、電極部（３ａ、３ｂ）を設けたのとは電解質体を挟んで反対側に設けることが好ましい。保液層は液体を保持し電解質体に供給できればどのようなものでもよいが、例えば、ゲル、多孔質、不織布などが挙げられる。不織布などの平板状のものを用いる場合、その大きさは電解質層と同様であり、その好ましい範囲も同義である。
保液層に保持される液体は特に限定されず、水性媒体（例えば、水、水に金属イオン、アンモニウムイオンなどを溶解したもの）、メタノール水溶液、エタノール水溶液などが挙げられ、またイオン液体のようにＩＰＭＣ（Ｉｏｎ  ｐｏｌｙｍｅｒ  ａｎｄ  ｍｅｔａｌ  ｃｏｍｐｏｓｉｔｅ）等に浸透可能な液体が利用される。保液層は電解質体に接着されていることが好ましく、例えば、アクリル系接着剤、エポキシ系接着剤などにより接着固定することができる。
【００２８】
本発明の液滴アクチュエータにおいては、少なくとも２つの電極部（３ａ、３ｂ）間に電圧が印加される。電圧の印加はどのような方法によってもよいが、通常は、電極部に端子を設け（例えば、銅、金、白金など）、両端子を電源（例えば、変圧可能な定電圧源など）の正極、負極に接続してもよい。
【００２９】
本発明の液滴アクチュエータにおいては少なくとも両電極部（３ａ、３ｂ）に電圧を印加して、液滴制御部１上の液滴２の形成、消失、及び／又は液滴量の増減の制御を行うことができる（本発明においてはこれらの制御を総称して、単に「液滴の制御」ということもある。）本発明の液滴アクチュエータにより制御される液滴の形状は特に限定されず、粒状の液体だけではなく、面状もしくは線状に広がっていてもよく、制御が可能な独立した状態であればよい。制御する液滴の大きさは特に限定されないが、蒸発乾燥が急激に進行する微小液滴領域の制御という観点からは、液滴量にして、サブｎＬ（ナノリットル）〜１０μＬ（マイクロリットル）であることが好ましく、１ｎＬ〜１００ｎＬであることがより好ましい。
【００３０】
本発明の液滴アクチュエータにおいては、液体の揮発及び凝縮を利用して液滴の制御を行うことができ、例えば電解質体の高分子ポンプ機能を利用したり、電極部近傍における液体の電気分解による気体の生成を利用したりしてもよい。ここで、高分子ポンプ機能とは、例えばポリマー電解質において、主鎖に拘束されない正もしくは負に帯電したイオンが電界に応じて移動するとき、そのイオンと親和している液体（例えば、水）がそれに伴って移動する機能である。本発明の液滴駆動構造体及び液滴駆動システムによって制御される液滴の液体は特に限定されないが、水性媒体（例えば、水、水に金属イオン、アンモニウムイオンなどを溶解したもの）、メタノール水溶液、エタノール水溶液などが挙げられ、なかでも水に金属イオンや塩化物イオンを溶解させたものが好ましい。
【００３１】
本発明の液滴アクチュエータにおいては、主電極部の面積と副電極部の面積とを異ならせることが好ましく、主電極部の面積より副電極部の面積の方が大きいことがより好ましい。上述した配置態様１及び２においては、いずれもそのような関係に電極部が構成されている。副電極部の面積をより大きくすることにより液体分子のポンピング速度を向上させ、電気分解速度を高めることができる。このように大きな副電極部において助長されたポンピングや電気分解反応が、それと平衡するように、より小さな主電極部で集中して生じる。そのため、上記のように副電極部の面積比を大きくすることで、主電極部の少なくとも一部に設けた液滴制御部上における液滴の制御効率を向上させることができる。これにより微細液滴を利用した各種の化学合成反応や細胞培養を効率化することができる。なお、陽極を主電極とするか、陰極を主電極とするかの選択は、用途や電解質の極性等により適宜定めればよい。
【００３２】
本発明の液滴アクチュエータは、液滴を外部から導入して（例えば液滴制御部に滴下して）制御してもよく、アクチュエータの状態（温度等）及び／又はその外部状態（外部液量や温度等）を調節して液滴制御を行う駆動制御システムとしてもよい。例えば、下記の手段のいずれか、またはそれらを組み合わせて備えることが好ましい。ただし、下記の各手段はアクチュエータとは別に設けてシステムとしても、アクチュエータに直接設けてもよい。
（Ａ）アクチュエータ周辺雰囲気の蒸気圧、温度、もしくはその両者を調整する雰囲気調整手段：
アクチュエータ周辺雰囲気調整手段としては、通常の湿度調節機能を備えた恒温槽、スチーム式加湿器が挙げられる。また、温度調節機能のついたバブラーを用いて、一定温度、一定湿度の空気を基板上に吹き付ける局所的な雰囲気調整手段（例えば、霧状雰囲気形成手段（ａ））であってもよい。霧状雰囲気形成手段（ａ）としては霧吹き器、超音波式加湿器、又は静電噴霧器が挙げられる。
【００３３】
（Ｂ）アクチュエータの温度を調整する手段：
アクチュエータ温度調整手段としては、通常のペルチェ恒温器などを利用することができる。あるいは、空冷式もしくは水冷式の循環冷却手段を基板の下に配置してもよい。温度は、一定温度を保つものでも、雰囲気温度に対して一定の温度差を保つものでもよい。アプリケーションにもよるが、生化学用途の場合、アクチュエータ温度を３５℃付近とし、上記手段（Ａ）により雰囲気温度をアクチュエータ温度より５℃程度高めにすることが好ましい。また雰囲気湿度は８０％以上であることが好ましい。
【００３４】
（Ｃ）アクチュエータの両電極部もしくはそのいずれかに発生する過剰凝縮液を解除する手段：
高湿度雰囲気中にその雰囲気温度より低温のアクチュエータを配置するとき、アクチュエータ表面に結露が生じる場合がある。場所によってはアクチュエータ表面の濡れ性を切換えて高分子ポンピングや電気分解によって適宜液滴を除去することができる。しかしながら、電極特性等により場所によっては凝縮液を除去する手段が必要となる。さらに、主電極部より副電極部を大きくしたとき、副電極部において過剰な液体の凝縮が生じやすい。そのようなときにはとくに、その過剰な凝縮液を取り除く手段を設けることが好ましい。具体的には、その過剰液を蓄える液だめと流路とを設けることが好ましい。そのほか適宜、加熱蒸発手段など過剰液の除去手段を設けてもよい。流路としては不織布など毛細管現象を用いた流路が好ましい。具体的には、副電極部の上面に不織布を貼り付け、その不織布の先に液だめを設けることが好ましい。さらにカーボンペーパなど導電性のメッシュ材の利用が好ましい。このようなメッシュ材は過剰凝縮液を除去する手段として機能する上に、電極としても機能するためである。例えば、白金などを用いて電極を構成した場合には、カーボンペーパが白金の電極を補助する補助的な電極として機能することとなる。
【００３５】
本発明の液滴アクチュエータによれば、各種デバイスの小型化も可能である。液滴は微細化するほどその制御が困難となるが、本発明の液滴アクチュエータはその問題を解決し、微細液滴を効率的かつ実用的に制御することができる。
【００３６】
一般に液滴が小さくなるとその内部で行われる反応に必要な時間は短くなる。例えば１ｃｍが１００μｍになるといった１００分の１のスケールダウンを行った場合、2液が面で接していると仮定すると空間内での分子拡散に要する時間は１００００分の１になる。そのため、拡散に律速がある場合に、１時間かかる反応は０．３６秒で終了する。しかしながら、液滴が小さくなることで反応が早まるのは拡散に律速がある場合であり、反応そのものに律速がある場合には、液滴のサイズを小さくしても全体の時間は短くならない。さらに、反応が２種以上の物質の相互作用からなり各々の物質の添加などに順序が決まっている場合には、全体の反応時間には各薬剤の添加時間や各反応の終了確認時間などが加わるため、液滴を小さくしても必ずしも全ての反応時間が短くなるわけではない。実際に、創薬分野や細胞に対する薬剤のスクリーニング試験などの複雑な化学分野や生化学分野では、数時間から数日のオーダーで微少液滴量の保持が望まれている。
【００３７】
しかし、先にも述べたように、長期間開放空間で微少な液滴を保持することは容易ではない。その大きな要因は、液量制御を、湿度と温度との調整により乾燥と凝縮との収支を合わせることのみで実現しようとすることにある。一般に湿度と温度の調整は、いずれも空間あるいは面において分布が生じるため、容易ではない。このことから、乾燥と凝縮との収支を合わせることで面基板での液量制御を実現することは容易ではない。本発明は、適切に濡れ性や形状を制御しうる面構造と電気分解機能とを組み合わせることによって、より容易に液滴量を制御することができる。すなわち、微少な液量制御を電気化学的に制御することができ、アプリケーションを広げることもできる。また、制御液滴が溶液であるとき、その溶媒よりも電圧に反応しやすいプロトンやイオンを添加することにより制御性を変化させることができ、アプリケーションの幅を一層広げることができる。
【００３８】
本発明のアクチュエータは、マイクロケミカルの分野に広く用いることができ、例えば、マイクロＴＡＳ、マイクロリアクター、燃料電池の燃料供給、Ｌａｂ−ｏｎ−ａ−ｃｈｉｐ、バイオチップ、ヘルスケアチップ、ＰＤＭＳチップ、バイオセンサ、Ｂｉｏ−ＭＥＭＳなどの制御素子として好適に利用することができる（米国特許出願公開第２００４／０１３４８５４号明細書、国際公開第ＷＯ０２／０６６９９２号パンフレット、米国特許出願公開第２００５／００６４４２３号明細書、国際公開第ＷＯ０３／０５７８７５号パンフレット、アール．ジェフリ（Ｒ．ＪＥＦＦＲＥＹ）ら，ネイチャー・マテリアルス（Ｎａｔｕｒｅ  ｍａｔｅｒｉａｌｓ），Ｖｏｌ．４，２００５年１月，９８−１０２頁、エム．ジー．ポラック（Ｍ．Ｇ．Ｐｏｌｌａｋ）ら，アプライド・フィジクス・レターズ（Ａｐｐｌｉｅｄ  ｐｈｙｓｉｃｓ  ｌｅｔｔｅｒｓ），Ｖｏｌ．７７，Ｎｏ．１１，２０００年９月，１７２５―１７２６頁、テイ．ビー．ジョーンズ（Ｔ．Ｂ．Ｊｏｎｅｓ）ら，ジャーナル・オブ・アプライド・フィジクス（Ｊｏｕｒｎａｌ  ｏｆ  ａｐｐｌｉｅｄ  ｐｈｙｓｉｃｓ），Ｖｏｌ．８９，Ｎｏ．２，２００１年１月，１４４１−１４４５頁等参照。）。
【実施例】
【００３９】
以下、実施例に基づき本発明をさらに詳細に説明するが、本発明はこれらにより限定されるものではない。
（実施例１）
以下のようにして図６に示した本発明の液滴アクチュエータを作製した。
縦４０ｍｍ、横１５ｍｍ、厚さ１７８μｍのナフィオン１１７（含フッ素イオン交換膜、デュポン社製）製電界質体６４の片面に白金電極層６３ａ及び６３ｂとなる層を厚さ３μｍ程度になるように化学めっきして付与した。得られた複合材料を１６時間撥水剤（ＦＳ−１０１０：フロロテクノロジー社製）に含浸させた後、同撥水剤の乾燥と塗布とを５回繰り返し、多孔質の撥水層６７ａ及び６７ｂを形成した。
保水層６５には、縦４０ｍｍ、横１５ｍｍ、厚さ１００μｍのアクリル製の不織布を利用し、両面テープ（ＮＷ−Ｒ１５Ｓ：ニチバン社製）を用いて固定した。さらに保水層６５を、縦５０ｍｍ、横２０ｍｍ、厚さ２ｍｍのガラス板６６上に（ＳＵ接着剤：コニシ社製）により接着固定した。撥水層側の露出した電極層面にレーザを照射して、表面から約３０μｍを溶解し電極非接触部６９を設け、電極層面を分断し、陽極とする積層部（６３ａ、６７ａ）と陰極とする積層部（６３ｂ、６７ｂ）とを構成した。露出させた陽極部(主電極部)６３ａと陰極部（副電極部）６３ｂとに端子を介して電源（ＰＡ１０−３Ａ：ケンウッド社製）を接続した。
【００４０】
次いで、陽極側積層部（６３ａ、６７ａ）の一部にポリイミドフィルム（透過防止膜）６１を貼り付けて、液滴制御部５を形成し非ポーラス部Ｓを構成した。貼り付けたポリイミドフィルムは、０．５ｍｍ角とした（住友スリーエム社製、カプトンテープ７４１４、ノンシリコーン耐熱マスキングテープ、膜厚０．０４７ｍｍ、アクリル系接着樹脂）。このようにして作製した液滴アクチュエータ６０を試験体１とした。
【００４１】
（実施例２）
上記のポリイミドフィルムに代えてアルミホイル（日本製箔社製、製品名M50）を貼り付けて非ポーラス部Ｓとした以外、実施例１と同様にして液滴アクチュエータを作製し、これを試験体２とした。
【００４２】
（実施例３）
試験体１及び２のそれぞれについて、非ポーラス部Ｓとポーラス部Ｔとに直径６００μｍの大きさの液滴（図示せず）をそれぞれ配置し、電源（ＰＡ１０−３Ａ：ケンウッド社製）から正極及び負極にそれぞれ電圧を印加した。６Ｖの電圧を５分程度印加したところ、試験体１及び２のいずれにおいても、ポーラス部Ｔの液滴は全て電気分解によって消失し、非ポーラス部Ｓにのみ直径６００μｍの大きさの液滴が制御して維持された。
【図面の簡単な説明】
【００４３】
【図１】本発明の液滴アクチュエータの一実施態様を模式的に示す断面図である。
【図２−１】本発明の液滴アクチュエータの電極部等の配置態様を模式的に示す平面図である。
【図２−２】本発明の液滴アクチュエータの電極部等の別の配置態様を模式的に示す平面図である。
【図３】本発明の液滴アクチュエータの別の実施態様を模式的に示す断面図である。
【図４】本発明の液滴アクチュエータのさらに別の実施態様を模式的に示す断面図である。
【図５】本発明の液滴アクチュエータにおいて機能性層（培地膜）を有する態様を模式的に示す断面図である。
【図６】実施例で作製した本発明の液滴アクチュエータを模式的に示す断面図である。
【符号の説明】
【００４４】
１０、２０、３０、６０、１００  液滴アクチュエータ
１、６１  透過防止膜
２    液滴
３ａ、６３ａ  主電極部
３ｂ、６３ｂ  副電極部
４、６４    電解質体
５  液滴制御部
６  液滴制御領域
７、６７ａ、６７ｂ  多孔質層（撥水層）
８  主電極の液滴制御領域以外の領域
９、６９  電極非設置部（電極の電気的離間部）
６１ａ、６１ｂ  多孔質層
６３ａ、６３ｂ  電極層
６５  保液層
６６  基板
【図１】
2008093566.tif 000003
【図２−１】
2008093566.tif 000004
【図２−２】
2008093566.tif 000005
【図３】
2008093566.tif 000006
【図４】
2008093566.tif 000007
【図５】
2008093566.tif 000008
【図６】
2008093566.tif 000009